(57)【特許請求の範囲】
【請求項１】
複数の発光半導体構造の上に、予め形成されたフレキシブルな接合フィルムを配置して、第１の中間構造を形成する工程であり、前記接合フィルムは、第１の波長変換材料を含む、工程と、
前記第１の中間構造に第１の温度及び第１の圧力を印加することによって、前記接合フィルムを前記発光半導体構造に接合する工程と、
前記接合フィルムの上に基板を配置して第２の中間構造を形成する工程であり、前記基板は、前記接合フィルムが前記発光半導体構造に接合された後に、前記接合フィルムの上に配置される、工程と、
前記第２の中間構造に第２の温度及び第２の圧力を印加することによって、前記基板を前記接合フィルムに接合する工程であり、前記第２の温度は前記第１の温度よりも高く、前記第２の圧力は前記第１の圧力よりも高く、前記第１の温度及び前記第１の圧力は、前記接合フィルムへの前記基板の接合中に前記接合フィルムが溶融するのを防止するのに十分な硬度を達成しながら、前記接合フィルムへの前記基板の接合に十分な接着強度を前記接合フィルムが維持することを可能にするようにバランスがとられる、工程と、
前記第２の中間構造を分割して、複数の発光デバイスを作り出す工程と、
を有する方法。
【請求項２】
前記複数の発光半導体構造の各々が、ｎ型領域とｐ型領域との間に挟まれた発光層を含み、
前記複数の発光デバイスの各々が、別の発光半導体構造と、前記接合フィルムの一部と、前記基板の一部とを含む、
請求項１に記載の方法。
【請求項３】
前記第１の波長変換材料は蛍光体である請求項１に記載の方法。
【請求項４】
前記接合フィルムは透明である請求項１に記載の方法。
【請求項５】
前記発光半導体構造への前記接合フィルムの接合は、第１の真空ラミネータを用いて実行され、前記接合フィルムへの前記基板の接合は、第２の真空ラミネータを用いて実行される、請求項１に記載の方法。
【請求項６】
前記基板がガラスである請求項１に記載の方法。
【請求項７】
前記複数の発光半導体構造は成長基板の上に形成されており、当該方法は、前記複数の発光半導体構造の表面をテクスチャー処理して、テクスチャー処理された表面を形成する工程を更に有する、請求項１に記載の方法。
【請求項８】
前記接合フィルムは前記テクスチャー処理された表面上に配置される、請求項７に記載の方法。
【発明の詳細な説明】
【技術分野】
【０００１】
本発明は、半導体発光素子のウエハを基板に接合する方法に関する。
【背景技術】
【０００２】
発光ダイオード（ＬＥＤ）、共振型発光ダイオード（ＲＣＬＥＤ）、面発光レーザのような垂直共振器レーザ（ＶＣＳＥＬｓ）、及び端面発光レーザを含む半導体発光素子は、現在利用可能な最も効率的な光源として挙げられる。可視スペクトルの全域で動作可能な高輝度発光デバイスの製造において現在関心を集めている材料系は、III−V族半導体、特に、III族窒化物材料とも呼ばれるガリウム、アルミニウム、インジウム及び窒素を含む二元、三元及び四元合金を含む。一般的に、III族窒化物発光素子は、サファイア、炭化シリコン、III族窒化物、又は他の適切な基板上に、異なる組成及びドーパント濃度の半導体層の積層物を、有機金属化学気相成長法（ＭＯＣＶＤ）、分子線エピタキシー法（ＭＢＥ）、又は他のエピタキシャル技術によりエピタキシャル成長させることにより製造される。積層体は、基板上に形成された、例えば、Ｓｉが注入された１つ以上のｎ型層、１つ又はそれ以上のｎ型層上に形成された活性領域内の１つ以上の発光層、及び、活性層上に形成され、例えば、Ｍｇが注入された１つ以上のｐ型層をしばしば含む。電気的接点が、ｎ型及びｐ型領域上に形成される。
【０００３】
図６は、米国特許第7,053,419号に詳細に記載された、透明レンズ２に接合されたＬＥＤダイ４を例示する。ＬＥＤダイ４は、ｎ型導電性を有する第１の半導体層８０と、ｐ型導電性を有する第２の半導体層１００を含む。半導体層８０、１００は、活性領域１２０と電気的に接続されている。ｎ接点１４０及びｐ接点１６０は、フリップチップ構造におけるＬＥＤダイ４の同じ側に配置される。透明上層３４０は、例えば、サファイア、ＳｉＣ、ＧａＮ、又はＧａＰのような材料から形成される。レンズ２は、接合層６を介して透明上層３４０に接合される。接合層６は、シリコーンであってもよい。接合層６は、活性領域１２０により発射された波長光を他の波長に変換する発光材料を含んでもよい。発光材料は、従来の蛍光体粒子を含んでもよい。
【発明の概要】
【０００４】
フレキシブルフィルムを介して基板に半導体発光素子を有するウエハを接合する方法を提供することを発明の目的とする。
【０００５】
発明の実施形態に係る方法は、ｎ型領域とｐ型領域との間に挟まれた発光層を含む半導体構造体を含む半導体発光素子を複数含むウエハ上にフレキシブルフィルムを配置する工程を含む。前記複数の半導体発光素子を含む前記ウエハは、前記フレキシブルフィルムを介して基板に接合される。接合後、前記フレキシブルフィルムは、前記半導体構造体に直接接触させられる。当該方法は、前記ウエハを前記基板に接合した後、前記ウエハを分割する工程を更に有する。
【図面の簡単な説明】
【０００６】
【図１】成長基板上に成長した半導体構造、ｎ及びｐ接点、及び接合パッドを含む半導体発光素子を例示した図である。
【図２】ハンドルに接合された半導体発光素子を有するウエハを例示した図である。
【図３】成長基板を除去し、半導体構造の上面をテクスチャー処理した後の図２の構造体を例示した図である。
【図４】第２の基板に接合した後の図３の構造体を例示した図である。
【図５】ハンドルを除去し、ウエハを分割した後に図４の構造体を例示した図である。
【図６】透明レンズに接合したＬＥＤダイの従来技術を例示した図である。
【発明を実施するための形態】
【０００７】
図６に例示された素子において、複数のＬＥＤチップを含むウエハからＬＥＤチップ４が個片化された後、レンズ２がＬＥＤチップ４に取り付けられる。
【０００８】
発明の実施形態において、ｎ型領域とｐ型領域との間に配置された発光領域を含む半導体発光素子を複数有するウエハは、予め形成されたシリコーン積層膜（ラミネーションフィルム）により基板上に接合される。ここで用いられるように、「ウエハ」は、多くの発光素子用に成長基板上に成長させられた半導体材料のような、小さな構造体に分割される前の構造体のことを言う。以下の例では、半導体発光素子は青色又は紫外光を発するIII窒化物ＬＥＤであるが、レーザダイオードのようなＬＥＤ、及び他のIII−V族材料、III族リン化物、III族ヒ化物、II−VI族材料、ＺｎＯ、又はＳｉ系材料のような他の材料系からなる半導体発光素子もまた、半導体発光素子として用いられてもよい。
【０００９】
図１は、半導体発光素子を例示する。図１に例示された素子を形成するために、半導体構造体１３が成長基板１１上に成長させられる。基板１１は、例えば、サファイア、ＳｉＣ、Ｓｉ、ＧａＮ、又は複合材料のような、いかなる適切な基板であってもよい。半導体構造体１３は、ｎ型及びｐ型領域１２、１６に挟まれた発光又は活性化領域１４を含む。ｎ型領域１２は最初に成長してよく、例えば、バッファー層又は核生成層のような準備層、及び／又は、成長基板の除去を容易にするように設計された層を含む異なる組成及びドーパント濃度の複数層を含んでもよく、これらの層は、ｎ型の、又は意図的にドープされない、効率的に発光する発光領域に好ましい特定の光学的、物質的、電気的特性に設計されたｎ型、又は更にはｐ型の素子層であってもよい。発光又は活性領域１４は、ｎ型領域１２上に成長させられる。適切な発光領域の例には、単一の厚い又は薄い発光層、又はバリア層により分離された複数の薄い又は厚い多重量子井戸発光領域が含まれる。そして、ｐ型領域１６が発光領域１４上に成長させられてもよい。ｎ型領域１２と同様に、ｐ型領域１６は、意図的にドープされない層、又はｎ型層も含めて、異なる組成、厚さ、及びドーパント濃度を有する複数層を含んでもよい。素子中の総ての半導体材料の総厚は、幾つかの実施形態では１０μｍより小さく、また幾つかの実施形態では６μｍよりも小さい。幾つかの実施形態では、半導体材料は、成長後、２００℃〜８００℃の間で任意に（選択的に）アニールされてもよい。
【００１０】
ｐ接点（ｐコンタクト、ｐコンタクト層）３３は、ｐ型領域１６上に形成される。ｐ接点３３は、多層金属接点であってもよい。ｐ型領域１６と直接的に接触する第１の金属層は、例えば、蒸着又はスパッタリングにより堆積されてもよく、その次に、例えば、エッチング又はリフトオフを含む標準的なフォトリソグラフィー工程によりパターン形成が行われてもよい。第１の金属層は、例えば銀のような、ｐ型III族窒化物材料とオーミック接触を作る反射性金属であってもよい。第１の金属層はまた、遷移金属と銀の多層積層体であってもよい。遷移金属は、例えば、ニッケルであってもよい。第１の金属層は、幾つかの実施形態において１００Å〜２０００Åの間の厚さであり、また幾つかの実施形態において５００Å〜１７００Åの間の厚さ、更に幾つかの実施形態において１０００Å〜１６００Åの厚さである。構造体は、第１の金属層の堆積の後、任意にアニールされてもよい。選択的に形成される第２の金属層は、例えば、蒸着又はスパッタリングにより第１の金属層上に堆積されてもよく、その次に、例えば、エッチング又はリフトオフを含む標準的なフォトリソグラフィー工程によりパターン形成が行われてもよい。第２の金属層は、例えば、チタンやタングステンの合金のような、銀と最小限しか反応しない任意の導電性の材料であってもよい。この合金は、部分的に窒化されるか、又は全体的に窒化されるか、又は全く窒化されないかのいずれかであってもよい。第２の金属層は、択一的にクロム、白金、シリコンであってもよく、又は、周囲の層との密着性のために及び第１の金属層の拡散を阻止するために最適化された上記材料のいずれかの多層積層体であってもよい。第２の金属層は、幾つかの実施形態において１０００Å〜１００００Åの間、また幾つかの実施形態において２０００Å〜８０００Åの間、更に幾つかの実施形態において２０００Å〜７０００Åの間の厚さである。
【００１１】
次いで、構造体は、標準的なフォトリソグラフィー工程によりパターン形成され、例えば、化学反応性プラズマが半導体材料を除去するために用いられる反応性イオンエッチング（ＲＩＥ）、又は高周波電源（ＲＦ電源）により駆動する磁場により生成されたプラズマでＲＩＥ処理を行う誘導結合型プラズマ（ＩＣＰ）エッチングによりエッチングされる。幾つかの実施形態においては、パターンは、ｐ接点金属層の１つ以上をパターン形成するために用いられるフォトリソグラフィー用マスクにより決定される。これらの実施形態においては、エッチングは、ｐ接点金属のエッチングに続いて、１つの工程で行われてもよい。１つ以上の領域において、ｐ型領域１６の全体厚さ及び発光領域１４の全体厚さが除去され、ｎ型領域１２の表面が暴露される（図１では、３つのそのような領域が例示されている）。
【００１２】
金属ｎ接点（ｎコンタクト、ｎコンタクト層）３６は、ｎ型領域及び発光領域をエッチング除去することにより露出されたｎ型領域の部分上に形成される。ｎ接点３６は、アルミニウム、又は、アルミニウム、チタン−タングステン合金、銅及び金を含む金属の多層積層体であってもよい。ｎ接点３６が多層積層体である実施形態において、第１の金属（すなわち、ｎ型領域１２に隣接する金属）は、ＧａＮとオーミック接触を形成するとともに、青色及び白色光を反射するために選択されてもよい。そのような第１の層は、例えば、アルミニウムであってもよい。ｎ接点３６は、例えば、スパッタリング、蒸着、めっき、又はこれらの処理の組み合わせを含むいずれかの適切な処理により堆積されてよい。
【００１３】
誘電体３８は、例えば、プラズマ化学気相成長法（ＰＥＣＶＤ）、化学気相成長法（ＣＶＤ）、又は蒸着により構造体上に堆積されてよい。誘電体３８は、ｎ接点３６とｐ接点３３とを電気的に絶縁する。誘電体３８は、シリコン窒化物、酸化シリコン及びシリコン酸窒化物を含むいずれかの適切な誘電体であってもよい。幾つかの実施形態においては、誘電体３８は反射性積層体である。誘電体３８は、ｎ接点３６の前又は後に形成されてもよい。
【００１４】
接合パッド４０ａ、４０ｂは、例えば、プリント基板のような他の構造体との接合に適切な広い導電パッドにｎ及びｐ接点を再分配（再供給）するために、ｎ及びｐ接点、及び誘電体３８上に形成される。接合パッドは、一般的には金属であるが、いかなる適切な導電性材料であってもよい。接合パッド４０ａは、ｐ接点３３を介してｐ型領域１６に電気的に接続される。接合パッド４０ｂは、ｎ接点３６を介してｎ型領域１２に電気的に接続される。接合パッド４０は、例えば、銅、又は、例えばスパッタリング、又はスパッタリングとめっきの組み合わせにより堆積されたＴｉ、ＴｉＷ、Ｃｕ、Ｎｉ、及びＡｕを含む多層金属積層体であってもよい。接合パッド４０ａ、４０ｂは、図１に例示したように、ギャップにより電気的に絶縁されてもよいし、又は、上述の誘電体３８に関連した材料のような固体の誘電体により電気的に絶縁されてもよい。
【００１５】
図１に例示した素子の多くは、同一のウエハ上に同時に形成される。図１に例示された発光素子の特定の構造は、発明の実施形態とは関係無く、いかなる適切な発光素子構造を用いてもよい。
【００１６】
図２において、例えば、図１に例示された素子のような素子を有するウエハは、ハンドル４４に接着される。半導体構造体１３は、金属層３１と接合層４２を介して、ハンドル４４に接着される。図２、３、４及び５における金属層３１は、上で説明され、図１に詳細に例示されたｎ及びｐ接点３６、３３と、誘電体３８と、接合パッド４０とを有する。ハンドル４４は、例えば、ガラス、サファイア、シリコン、又は他のいかなる適切な材料であってよい。接合層は、ハンドル４４上にのみ、半導体構造体１３上にのみ、又はハンドル４４及び半導体構造体１３の両方の上に形成されてもよい。接合層は、いかなる適切な材料であってもよく、例えば、スピンオン法のようないずれかの適切な技術により形成された、例えばシリコーンのような有機材料であってもよい。接合層を形成後、ハンドル４４及び半導体構造体１３は、昇温下で一緒に押圧される。ハンドル４４は後に除去され、それ故、ウエハ上の個々の発光素子と位置合わせされなければならない特徴も有しないため、ハンドル４４と半導体構造体１３との間の接合は、いかなる位置合わせも必要としない。
【００１７】
図３において、成長基板１１は、例えば、レーザリフトオフ法、エッチング、又は機械的技術を含む成長基板材料に適したあらゆる技術により、半導体素子を有するウエハから除去される。成長基板１１を除去することにより露出する半導体構造体１３の表面４６（図１における成長基板１１との境界面におけるｎ型領域１２の表面）は、半導体構造体からの光抽出を向上させるため、任意で薄化されてよく、次いで、例えば、粗化法又はパターン形成により表面をテクスチャー処理されてよい。表面４６には、標準的なフォトリソグラフィー及びエッチングによりパターンが形成されてよく、また例えば、ＫＯＨ溶液中での光電気化学エッチングのようなエッチング、機械的グラインディング、又はアブレーションを含む適切な任意の技術によい粗化されてもよい。
【００１８】
図４において、接合層４８が、半導体構造体１３のテクスチャー処理された表面４６上に形成される。幾つかの実施形態においては、接合層４８は柔軟な膜（フレキシブルフィルム）であり、それは、シリコーンのような完全に又は部分的に硬化された透明物質であってもよい。接合膜４８は、半導体構造体１３及び基板５０とは別個に形成されてよく、それは、半導体構造体１３に接着する前の膜特性の試験及び確認、並びに膜の厚さの厳格な制御を可能にする。幾つかの実施形態においては、ダイヤモンドのような散熱材料が接合膜４８に添加されてもよい。また幾つかの実施形態においては、以下に説明されるように、ダイヤモンド、シリカ、ＴｉＯ２、及び／又は他の無機添加物が、膜の屈折率を調整し、光の透過を向上させ、光の分散を発生させ、及び／又は、膜内に配置された波長変換材料により変換を向上させるため、接合膜４８に添加されてもよい。
【００１９】
幾つかの実施形態においては、接合膜４８は、例えば、エチレンテトラフルオロエチレン共重合体膜のような支持膜上にシリコーンの混合物を散布し、そして完全に又は部分的にシリコーンを硬化させることにより形成される。完成した膜は固体である。幾つかの実施形態では、接合膜４８が支持膜と保護膜との間に挟まれるように、接合膜４８を形成した後、保護膜が接合膜４８上に形成される。接合膜４８と第１の接合（例えば、半導体構造体１３との）を作る前に、支持膜と保護膜のうち１つが除去され、次いで、接合膜４８と第２の接合（例えば、基板５０との）を作る前に、支持膜と保護膜のうち他方が除去される。
【００２０】
接合膜４８は、半導体構造体１３又は基板５０に以下のように接着される。支持膜と保護膜のうち１つが、接合膜４８の予備硬化に続いて除去される。接合膜４８は、シリコーンが接合中に溶融するのを防止する膜硬度を達成するため、１００〜１５０℃の間で１〜１０分間予備硬化され、これにより半導体構造体１３又は基板５０上の目標接合膜厚さを維持してもよい。接合膜４８が予備硬化された後、第１接合工程において半導体構造体１３に接着される。接合膜４８及び半導体構造体１３を含む構造体は、真空、昇温、及び昇圧の１つ以上を用いて接合膜４８を半導体構造体１３の表面４６に接着するため、真空ラミネータに導入される。温度及び圧力は、接合膜４８が、以下に述べる第２の接合工程に適した接着強度を維持するようにバランスがとられる。例えば、接合膜４８は、幾つかの実施形態では６０〜１００℃の間の温度で半導体構造体１３に接合されてよく、また幾つかの実施形態では０．１〜０．３ＭＰａの間の圧力で接合されてよく、更に幾つかの実施形態では約１０−３Ｔｏｒｒの真空下で接合されてよい。
【００２１】
半導体構造体１３は、次いで、接合層４８を介して基板５０に接合される。基板５０は、半導体構造体１３に接合する前に基板ウエハ状に前もって形作られたガラスのような透明で高屈折率材料であってもよい。上のガラスの屈折率は、幾つかの実施形態において１．５〜２．２の範囲か又はそれ以上であってもよく、ＧａＮ（２．４）の屈折率と近接し適合する。基板５０に適した材料は、塩化鉛、臭化鉛、フッ化カリウム、フッ化亜鉛、アルミニウム酸化物、アンチモン、ビスマス、ホウ素、鉛、リチウム、リン、カリウム、シリコン、ナトリウム、テルル、タリウム、タングステン、亜鉛、又はこれらの任意の混合物のような適切な高屈折率ガラスを含む。高屈折率ガラスはまた、ショット製ガラスのＬａＳＦＮ３５、ＬａＦ１０、ＮＺＫ７、ＮＬＡＦ２１、ＬａＳＦＮ１８、ＳＦ５９、又はＬａｓＦ３、又はオハラ製ガラスのＳＬＡＨ５１又はＳＬＡＭ６０、又はこれらの混合物、例えば（Ｇｅ，Ａｓ，Ｓｂ，Ｇａ）（Ｓ，Ｓｅ，Ｔｅ，Ｆ，Ｃｌ，Ｉ，Ｂｒ）カルコゲニド及びカルコゲンハロゲン化物ガラスのようなガラスを含む。幾つかの実施形態では、基板５０は、ガラス、フッ化マグネシウム及び重合体のような、より低い屈折率の材料を含んでもよく、又はそのような材料から形成されてもよい。
【００２２】
接合膜４８を半導体構造体１３に接合した後、支持膜と保護膜のうち他方が接合膜４８から除去され、基板５０が接合膜４８の上面に配置される。次いで、その構造体は、幾つかの実施形態では、第１の接合工程において用いられた温度及び圧力よりも高い条件下で基板５０を接合膜４８に接合する第２の真空ラミネータに配置される。例えば、基板５０は、幾つかの実施形態では、１１０〜１２０℃の間の温度で接合膜４８に接合されてよい。上の例では、接合膜４８は、第１の接合工程で半導体構造体１３に接着され、第２の接合工程で基板５０に接着されたが、幾つかの実施形態では、接合膜４８は、第１の接合工程で基板５０に接合され、第２の接合工程で半導体構造体１３に接合される。
【００２３】
幾つかの実施形態では、発光領域によって発された波長光を変換する１又はそれ以上の蛍光材料は、接合膜４８、基板５０、又は双方に含まれる。発光領域によって発され、波長変換材料に入射した光の全部又は一部分のみが波長変換材料により変換されてもよい。発光領域によって発された波長変換されていない光は、そうである必要は無いが、光の最終スペクトルの部分であっても（最終スペクトルの一部を構成しても）よい。一般的な組み合わせの例としては、黄色を発する波長変換材料と組み合わせられた青色ＬＥＤ、緑色及び赤色を発する波長変換材料と組み合わせられた青色ＬＥＤ、青色及び黄色を発する波長変換材料と組み合わせられたＵＶ光ＬＥＤ、及び青色、緑色及び黄色を発する波長変換材料と組み合わせられたＵＶ光ＬＥＤが含まれる。他の色の光を発する波長変換材料が、素子から発される光のスペクトルを調整するために加えられてもよい。波長変換材料は、従来の蛍光体粒子、有機半導体、II−VI又はIII−V族半導体、II−VI又はIII−V族半導体量子ドット又はナノ結晶、ダイ、共重合体、又は冷光を発するＧａＮのような材料であってもよい。基板５０及び接合層４８の一方又は双方が従来の蛍光体材料を含むときには、幾つかの実施形態において、蛍光体を含む構造体は、約５ミクロンから約５０ミクロンの大きさを有する一般的な粒子を収容するのに十分な厚さである。Ｙ３Ａｌ５Ｏ１２：Ｃｅ（ＹＡＧ）、Ｌｕ３Ａｌ５Ｏ１２：Ｃｅ（ＬｕＡＧ）、Ｙ３Ａｌ５−ｘＧａｘＯ１２：Ｃｅ（ＹＡｌＧａＧ）、（Ｂａ１−ｘＳｒｘ）ＳｉＯ３：Ｅｕ（ＢＯＳＥ）のようなガーネット系蛍光体、及び（Ｃａ，Ｓｒ）ＡｌＳｉＮ３：Ｅｕ及び（Ｃａ，Ｓｒ，Ｂａ）２Ｓｉ５Ｎ８：Ｅｕのような窒化物系蛍光体を含むあらゆる適切な蛍光体が用いられてもよい。異なる波長変換材料は、これらの構造体の製造中に、接合膜４８及び／又は基板５０に取り込まれてもよい。例えば、波長変換材料は、シリコーン混合物が接合膜４８を形成するために支持膜上に散布される前にシリコーンと混合されてもよい。
【００２４】
図５に例示したように、基板５０に接合した後、ハンドル４４は、例えばエッチング、機械的分離、レーザリフトオフ法、又は他の適切な技術により除去される。ハンドル４４の除去後に残っているあらゆる接合材料４２が、例えばエッチング又は他の適切な技術により除去される。次いで、ウエハは個々の素子又は素子のグループに分割されてもよい。ウエハから分離される３個の構造体の間の境界線５２が図５に例示されている。図５に例示するように、半導体構造体１３及び基板５０は一緒にダイスカットされるので、基板は発光素子より幅広ではない。ウエハの個々又はグループ毎の素子の分離は、例えば、従来のソーイング、１９３ｎｍ、２４８ｎｍ、又は３５５ｎｍの光を用いたレーザアブレーション、又は水ジェット切断により行われてもよい。分離はまた、スクライビングと機械的切断の組み合わせにより行われてもよく、スクライビングは例えば、従来のソーイング、１９３ｎｍ、２４８ｎｍ、又は３５５ｎｍの光を用いたレーザアブレーション、又は水ジェット切断により行われてもよい。
【００２５】
発明が詳述されたが、当業者は、本開示を前提として、ここに詳述された発明の概念の趣旨から逸脱することなく変形がなされてよい。従って、発明の範囲は、例示され詳述された特定の実施形態に限定されることを意図しない。
【図１】
0006462029.tif 000002
【図２】
0006462029.tif 000003
【図３】
0006462029.tif 000004
【図４】
0006462029.tif 000005
【図５】
0006462029.tif 000006
【図６】
0006462029.tif 000007